НОСИТЕЛЬ, КАТАЛИЗАТОР ДЕГИДРИРОВАНИЯ, СПОСОБ ПОЛУЧЕНИЯ

1. Способ получения композитного носителя для катализатора, включающий следующие стадии:
- получение псевдозоля, содержащего водорастворимое соединение элемента IV группы Периодической системы и гидроксид алюминия;
- выдерживание псевдозоля в течение от 0,5 до 12 часов;
- формование гранул предшественника носителя;
- промывка гранул предшественника носителя;
- сушка и прокаливание промытых гранул предшественника носителя с получением носителя.
2. Способ по п. 1, в котором выдерживание псевдозоля проводят в течение от 0,5 до 4 часов.
3. Способ по п. 2, в котором выдерживание псевдозоля проводят в течение от 1 до 2 часов.
4. Способ по п. 1, в котором выдерживание псевдозоля проводят при комнатной температуре.
5. Способ по п. 1, в котором формование гранул предшественника носителя проводят методом капельной формовки.
6. Способ по п. 1, в котором формование гранул предшественника носителя проводят в среде углеводорода.
7. Способ по п. 6, в котором формование гранул предшественника носителя проводят в среде ундекана.
8. Способ по п. 1, в котором гранулы предшественника носителя промывают органическим растворителем.
9. Способ по п. 8, в котором в качестве органического растворителя используют спирт, простой эфир и/или кетон.
10. Способ по п. 9, в котором в качестве органического растворителя используют метиловый, этиловый и/или пропиловый спирт.
11. Способ по п. 10, в котором гранулы предшественника носителя промывают метанолом.
12. Способ по п. 1, в котором носитель сушат при температуре 100°С в течение от 12 до 36 часов.
13. Способ по п. 12, в котором носитель сушат при температуре 100°С в течение от 24 до 30 часов.
14. Способ по п. 1, в котором носитель прокаливают при температуре 1000°С в течение 60-240 минут.
15. Способ по п. 14, в котором носитель прокаливают при температуре 1000°С в течение 100-110 минут.
16. Способ по п. 1, в котором носитель предназначен для катализатора дегидрирования углеводородов.
17. Способ по п. 1, в котором носитель содержит от 0,2 до 0,6 мас.% элемента IV группы Периодической системы и характеризуется относительной потерей массы спустя 120 часов в режиме подвижного слоя не более 7,5%.
18. Композитный носитель для катализатора дегидрирования газообразных углеводородов, включающий оксид алюминия и оксид элемента IV группы Периодической таблицы, при этом содержание элемента IV группы Периодической системы составляет от 0,2 до 0,6 мас.%, отличающийся тем, что он характеризуется относительной потерей массы спустя 120 часов в режиме подвижного слоя не более 7,5%.
19. Композитный носитель по п. 18, в котором элемент IV группы Периодической системы представляет собой олово, германий, свинец.
20. Композитный носитель по п. 19, в котором элементом IV группы Периодической системы является олово.
21. Композитный носитель по п. 18, содержащий от 0,25 до 0,55 мас.% элемента IV группы Периодической системы.
22. Композитный носитель по п. 21, содержащий от 0,3 до 0,4 мас.% элемента IV группы Периодической системы.
23. Композитный носитель по п. 18, дополнительно содержащий галлий, индий, цинк, марганец или их смеси.
24. Композитный носитель, полученный способом по любому из пп. 1-17.
25. Катализатор дегидрирования газообразных углеводородов содержащий:
от 0,1 до 4,5 мас.% элемента VIII группы Периодической системы;
от 0,1 до 6,0 мас.% элемента I и/или II группы Периодической системы;
от 0,1 до 6,0 мас.% галогена;
носитель по любому из пп. 18-24.
26. Катализатор по п. 25, в котором носитель в качестве элемента IV группы Периодической системы содержит олово, германий, свинец.
27. Катализатор по п. 26, в котором носитель в качестве элемента IV группы Периодической системы содержит олово.
28. Катализатор по п. 25, в котором носитель дополнительно содержит галлий, индий, цинк, марганец или их смеси.
29. Катализатор по п. 25, в котором носитель содержит от 0,2 до 0,6 мас.% элемента IV группы Периодической системы.
30. Катализатор по п. 29, в котором носитель содержит от 0,25 до 0,55 мас.% элемента IV группы Периодической системы.
31. Катализатор по п. 25, в котором в качестве элемента VIII группы Периодической системы используют платину, палладий, рутений, родий, иридий, осмий или их смеси.
32. Катализатор по п. 31, в котором в качестве элемента VIII группы Периодической системы используют платину.
33. Катализатор по п. 25, который содержит от 0,15 до 2 мас.% элемента VIII группы Периодической системы, предпочтительно от 0,15 до 0,8 мас.%.
34. Катализатор по п. 25, в котором в качестве элементов I и II группы Периодической системы используют кальций, калий, натрий, магний, литий, стронций, барий, бериллий или их смеси.
35. Катализатор по п. 34, в котором в качестве элемента I используют калий.
36. Катализатор по п. 25, который содержит от 0,2 до 3 мас.% элемента I или II групп Периодической системы, предпочтительно от 0,5 до 2 мас.%.
37. Катализатор по п. 25, в котором в качестве галогена используют хлор.
38. Катализатор по п. 25, который содержит от 0,2 до 3 мас.% галогена, предпочтительно от 0,2 до 2 мас.%
39. Способ получения катализатора дегидрирования газообразных углеводородов, включающий следующие стадии:
a) получение носителя способом по любому из пп. 1-17
b) обработка носителя кислотой;
c) прокаливание обработанного кислотой носителя;
d) нанесение на носитель, полученный на стадии с), элемента VIII группы Периодической системы;
e) сушка и прокаливание предшественника катализатора, полученного на стадии d);
f) нанесение на предшественник катализатора, полученный на стадии e), элементов I и/или II группы Периодической системы;
g) сушка и прокаливание предшественника катализатора, полученного на стадии f);
h) нанесение на предшественник катализатора, полученный на стадии g), галогена; и
i) сушка и прокаливание предшественника катализатора, полученного на стадии h).
40. Способ по п. 39, в котором обработку носителя проводят раствором кислоты.
41. Способ получения катализатора дегидрирования газообразных углеводородов, включающий следующие стадии:
a) получение носителя способом по любому из пп. 1-17;
b) нанесение на носитель, полученный на стадии а), элемента VIII группы Периодической системы;
c) сушка и прокаливание предшественника катализатора, полученного на стадии b);
d) нанесение на предшественник катализатора, полученный на стадии с), элементов I и/или II группы Периодической системы;
e) сушка и прокаливание предшественника катализатора, полученного на стадии d);
f) нанесение на предшественник катализатора, полученный на стадии e) галогена; и
g) сушка и прокаливание предшественника катализатора, полученного на стадии f).
42. Способ дегидрирования газообразных углеводородов в режиме подвижного слоя с использованием катализатора по любому из пп. 25-38.
43. Способ дегидрирования по п. 42, в котором дегидрирование проводят при температуре от 580 до 650°С.
2
2
4
44. Способ дегидрирования по любому из пп. 42, 43, в котором отношение компонентов реакционной смеси Н:С-С составляет от 0,2 до 0,8.
45. Способ дегидрирования по любому из пп. 42-44, в котором катализатор дегидрирования используется более одного цикла.
46. Способ дегидрирования по п. 45, в котором периодически проводят стадии оксихлорирования катализатора дегидрирования.